(57)【特許請求の範囲】
【請求項１】
少なくとも、
結着樹脂、有機顔料よりなる着色剤およびワックスを含有する静電荷像現像用トナー（Ａ）を用いてトナー像（Ａ）を形成する工程と、
結着樹脂、油溶性染料よりなる着色剤、および、前記静電荷像現像用トナー（Ａ）と同一のワックスを含有する静電荷像現像用トナー（Ｂ）とを用いてトナー像（Ｂ）を形成する工程とを有し、
前記トナー像（Ａ）と前記トナー像（Ｂ）とを一括して加熱定着する工程を経ることにより画像を形成する画像形成方法において、
前記静電荷像現像用トナー（Ｂ）は、下記一般式（１）に示す化合物および下記一般式（２）に示す化合物の少なくとも一方の高融点ワックスを含有するものであり、
前記高融点ワックスは、前記ワックスよりも２０℃以上高い融点を有するものであり、
前記高融点ワックスが、当該静電荷像現像用トナー（Ｂ）に含有される結着樹脂１００質量部に対して０．１〜０．５質量部の割合で含有されるものであることを特徴とする画像形成方法。
一般式（１）：Ｒ1 −ＣＯＯ−Ｒ2 
〔上記一般式（１）中、Ｒ1 およびＲ2 は、炭素数２０〜３０の直鎖状の炭化水素基であって、互いに同一のものであっても異なるものであってもよい。〕
一般式（２）：Ｒ3 −ＣＯＯ−Ｍ
〔上記一般式（２）中、Ｒ3 は、炭素数２０〜３０の直鎖状の炭化水素基を示し、Ｍは、Ｃａ、ＬｉまたはＮａのアルカリ土類金属、若しくはアルカリ金属を示す。〕
【請求項２】
前記静電荷像現像用トナー（Ｂ）が、上記一般式（１）に示す化合物および上記一般式（２）に示す化合物のいずれか一方の高融点ワックスを含有するものであることを特徴とする請求項１に記載の画像形成方法。
【発明の詳細な説明】
【技術分野】
【０００１】
本発明は、電子写真方式による画像形成方法に関する。
【背景技術】
【０００２】
静電荷像現像用トナー（以下、単に「トナー」ともいう。）を用いた電子写真方式による画像形成方法においては、紙などの画像支持体に対してトナー像を加熱定着する際の、トナーに含有されるワックスの浸み出し温度および浸み出し速度に応じて、画像支持体の定着ローラに対する分離性が決定する。
【０００３】
とりわけ、商業印刷領域においては、薄紙から厚紙までの広範囲の紙種に対応可能であることは、画像形成装置の商品価値を大幅に高める。
従来のスペックよりもさらに薄い紙に対応可能な画像形成装置は、軽量化による紙のコストと省エネルギーの観点から近年要望が高まっているものの、カラー画像形成装置にあっては、トナー像を重ね合わせること、また画像面積当たりのトナー付着量が高いことから、薄紙への対応は難易度が高い課題であった（例えば特許文献１参照）。
具体的には、ワックスの浸み出し速度にムラがあると、トナー像の加熱定着時においてワックスが十分に供給されないため、特に薄紙の定着ローラに対する分離性（以下、「薄紙分離性」ともいう。）が十分に得られないという問題がある。
【０００４】
特に、彩度の向上を図るために用いられる油溶性染料を着色剤とするトナーは、当該トナーの製造工程において、含有されるワックスが本来の結晶化温度、すなわち凝固点よりも低い温度で結晶化するため、ワックスの分散が不均一となり、トナー像の加熱定着時においてワックスの浸み出し速度にムラが生じることが確認されている。
従って、このようなトナーと、有機顔料を着色剤とするトナーとを併用して画像形成を行う場合においては、有機顔料によるトナーと油溶性染料によるトナーとに含有されるワックスの結晶化温度が異なることから、トナー像の加熱定着時においてワックスの浸み出し速度に差が生じ、従って、定着分離特性に差が生じ、良好な薄紙分離性が得られない。
【先行技術文献】
【特許文献】
【０００５】
【特許文献１】特開２００５−２０８２０１号公報
【発明の概要】
【発明が解決しようとする課題】
【０００６】
本発明は、以上の事情に基づいてなされたものであって、その目的は、着色剤として有機顔料が用いられるトナーと、着色剤として油溶性染料が用いられるトナーとを併用する画像形成方法において、良好な薄紙分離性が得られる画像形成方法を提供することにある。
【課題を解決するための手段】
【０００７】
本発明の画像形成方法は、少なくとも、
結着樹脂、有機顔料よりなる着色剤およびワックスを含有する静電荷像現像用トナー（Ａ）を用いてトナー像（Ａ）を形成する工程と、
結着樹脂、油溶性染料よりなる着色剤、および、前記静電荷像現像用トナー（Ａ）と同一のワックスを含有する静電荷像現像用トナー（Ｂ）とを用いてトナー像（Ｂ）を形成する工程とを有し、
前記トナー像（Ａ）と前記トナー像（Ｂ）とを一括して加熱定着する工程を経ることにより画像を形成する画像形成方法において、
前記静電荷像現像用トナー（Ｂ）は、下記一般式（１）に示す化合物および下記一般式（２）に示す化合物の少なくとも一方の高融点ワックスを含有するものであり、
前記高融点ワックスは、前記ワックスよりも２０℃以上高い融点を有するものであり、
前記高融点ワックスが、当該静電荷像現像用トナー（Ｂ）に含有される結着樹脂１００質量部に対して０．１〜０．５質量部の割合で含有されるものであることを特徴とする。
【０００８】
一般式（１）：Ｒ1 −ＣＯＯ−Ｒ2 
〔上記一般式（１）中、Ｒ1 およびＲ2 は、炭素数２０〜３０の直鎖状の炭化水素基であって、互いに同一のものであっても異なるものであってもよい。〕
【０００９】
一般式（２）：Ｒ3 −ＣＯＯ−Ｍ
〔上記一般式（２）中、Ｒ3 は、炭素数２０〜３０の直鎖状の炭化水素基を示し、Ｍは、Ｃａ、ＬｉまたはＮａのアルカリ土類金属、若しくはアルカリ金属を示す。〕
【００１０】
本発明の画像形成方法においては、前記静電荷像現像用トナー（Ｂ）が、上記一般式（１）に示す化合物および上記一般式（２）に示す化合物のいずれか一方の高融点ワックスを含有するものであることが好ましい。
【発明の効果】
【００１１】
本発明によれば、着色剤として有機顔料が用いられるトナー（Ａ）と、着色剤として油溶性染料が用いられるトナー（Ｂ）とを併用する画像形成方法において、トナー（Ｂ）が特定の融点を有する高融点ワックスを特定の割合で含有するものであることにより、トナー像の加熱定着時において、トナー（Ａ）とトナー（Ｂ）とに含有される主たるワックス（以下、「主ワックス」ともいう。）の浸み出し速度の差が小さいものとなり、良好な薄紙分離性が得られる。
【図面の簡単な説明】
【００１２】
【図１】本発明の画像形成方法に用いられる画像形成装置の構成の一例を示す概略図である。
【発明を実施するための形態】
【００１３】
以下、本発明について詳細に説明する。
【００１４】
〔画像形成方法〕
本発明の画像形成方法は、少なくとも、結着樹脂、有機顔料よりなる着色剤および主ワックスを含有するトナー（Ａ）を用いてトナー像（Ａ）を形成する工程と、結着樹脂、油溶性染料よりなる着色剤、トナー（Ａ）と同一の主ワックス、および高融点ワックスを含有するトナー（Ｂ）とを用いてトナー像（Ｂ）を形成する工程とを有し、トナー像（Ａ）とトナー像（Ｂ）とを一括して加熱定着する工程を経ることにより画像を形成する方法である。
トナーにおいて、主ワックスと油溶性染料とが含有されることにより、本来の主ワックスの融点より吸熱ピークが約２０〜３０℃低下することが確認されている。従って、本発明において、トナー（Ｂ）に高融点ワックスを含有させることにより、主ワックスの吸熱ピーク位地が本来の吸熱ピーク位地に戻り、このトナー（Ｂ）を画像形成に用いることにより、薄紙分離性が改善されると考えられる。なお、着色剤として有機顔料が用いられるトナー（Ａ）においては同様の作用が発現されることは確認されていない。
従って、本発明においては、有機顔料が含有されるトナー（Ａ）と油溶性染料が含有されるトナー（Ｂ）の吸熱ピーク位地を揃えることにより、ワックス浸み出し速度および浸み出し量が均等に制御され、薄紙分離性を改善することができると考えられる。
【００１５】
本発明の画像形成方法は、具体的には、例えば下記（１）および（２）の方法などが挙げられる。
（１）静電潜像担持体上に形成された静電潜像をトナー（Ａ）により現像することによって形成されるトナー像（Ａ）を画像支持体に直接転写する工程と、静電潜像担持体上に形成された静電潜像をトナー（Ｂ）により現像することによって形成されるトナー像（Ｂ）を画像支持体に直接転写する工程と、画像支持体上に担持されたトナー像（Ａ）およびトナー像（Ｂ）を一括して加熱定着する工程とを経ることにより画像を形成する、いわゆる直接転写方式の画像形成方法。
（２）静電潜像担持体上に形成された静電潜像をトナー（Ａ）により現像することによって形成されるトナー像（Ａ）を中間転写体に転写する工程と、静電潜像担持体上に形成された静電潜像をトナー（Ｂ）により現像することによって形成されるトナー像（Ｂ）を中間転写体に転写する工程と、中間転写体上に転写されたトナー像（Ａ）およびトナー像（Ｂ）一括して加熱定着する工程とを経ることにより画像を形成する、いわゆる中間転写方式の画像形成方法。
【００１６】
〔トナー（Ａ）〕
本発明の画像形成方法において用いられるトナー（Ａ）は、着色剤として有機顔料が含有されているものであれば特に限定されず、例えば、ブラックトナー、マゼンタトナー、レッドトナー、イエロートナー、オレンジトナー、シアントナー、グリーントナーなどが挙げられ、色の異なる２種以上のトナー（Ａ）を組み合わせて用いることができる。
トナー（Ａ）は、有機顔料よりなる着色剤と共に、少なくとも結着樹脂および主ワックスを含有するものである。
トナー（Ａ）には、荷電制御剤などの内添剤が含有されていてもよい。
【００１７】
（結着樹脂）
トナー（Ａ）に含有される結着樹脂は、例えば、スチレン系樹脂、（メタ）アクリル系樹脂、スチレン−（メタ）アクリル系共重合体樹脂、ポリエステル系樹脂、ポリエーテル・ポリオール樹脂、ポリ酢酸ビニル系樹脂などの公知の種々の樹脂を用いることができるが、主ワックスを均一に分散し、十分な薄紙分離性を得るために、スチレン−（メタ）アクリル系共重合体樹脂、ポリエステル系樹脂が好ましい。特に好ましくは、スチレン−（メタ）アクリル系共重合体樹脂である。
【００１８】
トナー（Ａ）に含有される結着樹脂がスチレン系樹脂、（メタ）アクリル系樹脂、スチレン−（メタ）アクリル系共重合体樹脂である場合においては、結着樹脂を得るための重合性単量体として、例えばスチレン、ｏ−メチルスチレン、ｍ−メチルスチレン、ｐ−メチルスチレン、α−メチルスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンあるいはスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸フェニルなどのアクリル酸エステル誘導体；エチレン、プロピレン、イソブチレンなどのオレフィン類；アクリロニトリル、メタクリロニトリル、アクリルアミドなどのアクリル酸またはメタクリル酸誘導体などのビニル系単量体を挙げることができる。これらのビニル系単量体は、１種単独でまたは２種以上を組み合わせて用いることができる。
【００１９】
また、結着樹脂を得るための重合性単量体として、上記の重合性単量体にイオン性解離基を有するものを組み合わせて用いることが好ましい。イオン性解離基を有する重合性単量体は、例えばカルボキシル基、スルホン酸基、リン酸基などの置換基を構成基として有するものであって、具体的には、アクリル酸、メタクリル酸、マレイン酸、イタコン酸、ケイ皮酸、フマール酸、マレイン酸モノアルキルエステル、イタコン酸モノアルキルエステル、スチレンスルホン酸、アリルスルフォコハク酸、２−アクリルアミド−２−メチルプロパンスルホン酸などが挙げられる。
さらに、重合性単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。
【００２０】
結着樹脂のガラス転移点（Ｔｇ）は、３０〜５０℃であることが好ましい。
結着樹脂のガラス転移点（Ｔｇ）は、示差走査熱量計「ＤＳＣ８５００」（パーキンエルマー社製）を用いて測定されるものである。具体的には、試料（結着樹脂）４．５ｍｇを小数点以下２桁まで精秤し、アルミニウム製パンに封入して、ＤＳＣ−７サンプルホルダーにセットする。リファレンスは、空のアルミニウム製パンを使用し、測定温度０〜２００℃、昇温速度１０℃／分、降温速度１０℃／分にて、Ｈｅａｔ−Ｃｏｏｌ−Ｈｅａｔの温度制御を行い、その２ｎｄ．Ｈｅａｔにおけるデータを基に解析を行う。第１の吸熱ピークの立ち上がり前のベースラインの延長線と、第１の吸熱ピークの立ち上がり部分からピーク頂点までの間における最大傾斜を示す接線との交点の値をガラス転移点とする。
【００２１】
（着色剤）
トナー（Ａ）に含有される着色剤は、有機顔料よりなるものであり、有機顔料としては、公知のものを用いることができ、例えば、ブラック用の着色剤として、ファーネスブラック、チャンネルブラック、アセチレンブラック、サーマルブラック、ランプブラックなどのカーボンブラック、マゼンタまたはレッド用の着色剤として、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２、オレンジまたはイエロー用の着色剤として、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１００、Ｃ．Ｉ．ピグメントイエロー１０４；グリーンまたはシアン用の着色剤として、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７などが挙げられる。これらの有機顔料は、１種単独でまたは２種以上を組み合わせて用いることができる。
【００２２】
有機顔料よりなる着色剤の含有量は、結着樹脂１００質量部に対して１〜３０質量部であることが好ましく、より好ましくは２〜２０質量部である。
【００２３】
（主ワックス）
トナー（Ａ）に含有される主ワックスは、公知のワックスを用いることができ、例えば、ポリエチレンワックス、ポリプロピレンワックスなどのポリオレフィンワックス、マイクロクリスタリンワックスなどの分枝鎖状炭化水素ワックス、パラフィンワックス、サゾールワックスなどの長鎖炭化水素系ワックス、ジステアリルケトンなどのジアルキルケトン系ワックス、カルナバワックス、モンタンワックス、ベヘン酸ベヘネート、トリメチロールプロパントリベヘネート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエートなどのエステル系ワックス、エチレンジアミンベヘニルアミド、トリメリット酸トリステアリルアミドなどのアミド系ワックスなどが挙げられる。これらの中でも、光沢ムラを抑制する観点から、マイクロクリスタリンワックスなどの分枝鎖状炭化水素ワックスが特に好ましい。
【００２４】
トナー（Ａ）に含有される主ワックスの融点は、８０〜１１０℃であることが好ましく、より好ましくは８０〜９０℃である。
主ワックスの融点は、吸熱ピークのピークトップの温度を示し、示差走査カロリメーター「ＤＳＣ−７」（パーキンエルマー製）および熱分析装置コントローラー「ＴＡＣ７／ＤＸ」（パーキンエルマー製）を用いて示差走査熱量分析によってＤＳＣ測定される。
具体的には、試料（主ワックス）４．５ｍｇをアルミニウム製パン（ＫＩＴＮＯ．０２１９−００４１）に封入し、これを「ＤＳＣ−７」のサンプルホルダーにセットし、測定温度０〜２００℃で、昇温速度１０℃／分、降温速度１０℃／分の測定条件で、加熱−冷却−加熱の温度制御を行い、その２度目の加熱におけるデータをもとに解析される。ただし、リファレンスの測定には空のアルミニウム製パンを使用する。
【００２５】
主ワックスの含有量は、結着樹脂１００質量部に対して０．１〜３０質量部であることが好ましく、より好ましくは１〜１６質量部である。
【００２６】
（荷電制御剤）
トナー（Ａ）が荷電制御剤を含有する場合においては、公知の正帯電制御剤または負帯電制御剤を用いることができる。
具体的には、正帯電制御剤としては、例えば「ニグロシンベースＥＸ」（オリエント化学工業社製）などのニグロシン系染料、「第４級アンモニウム塩Ｐ−５１」（オリエント化学工業社製）、「コピーチャージＰＸ  ＶＰ４３５」（ヘキストジャパン社製）等の第４級アンモニウム塩、アルコキシ化アミン、アルキルアミド、モリブデン酸キレート顔料、および「ＰＬＺ１００１」（四国化成工業社製）等のイミダゾール化合物などが挙げられる。
また、負帯電制御剤としては、例えば、「ボントロンＳ−２２」（オリエント化学工業社製）、「ボントロンＳ−３４」（オリエント化学工業社製）、「ボントロンＥ−８１」（オリエント化学工業社製）、「ボントロンＥ−８４」（オリエント化学工業社製）、「スピロンブラックＴＲＨ」（保土谷化学工業社製）等の金属錯体、チオインジゴ系顔料、「コピーチャージＮＸ  ＶＰ４３４」（ヘキストジャパン社製）等の第４級アンモニウム塩、「ボントロンＥ−８９」（オリエント化学工業社製）等のカリックスアレーン化合物、「ＬＲ１４７」（日本カーリット社製）等のホウ素化合物、フッ化マグネシウム、フッ化カーボン等のフッ素化合物などが挙げられる。負帯電制御剤として用いられる金属錯体としては、上記に示したもの以外にもオキシカルボン酸金属錯体、ジカルボン酸金属錯体、アミノ酸金属錯体、ジケトン金属錯体、ジアミン金属錯体、アゾ基含有ベンゼン−ベンゼン誘導体骨格金属体、アゾ基含有ベンゼン−ナフタレン誘導体骨格金属錯体などの各種の構造を有するものが挙げられる。
【００２７】
荷電制御剤の含有量は、結着樹脂１００質量部に対して０．０１〜３０質量部であることが好ましく、より好ましくは０．１〜１０質量部である。
【００２８】
（外添剤）
トナー（Ａ）は、そのままで本発明の画像形成方法に用いることができるが、流動性、帯電性、クリーニング性などを改良するために、外添剤が添加されてなるものであってもよい。
外添剤としては、例えば、シリカ微粒子、アルミナ微粒子、酸化チタン微粒子等の無機酸化物微粒子や、ステアリン酸アルミニウム微粒子、ステアリン酸亜鉛微粒子等の無機ステアリン酸化合物微粒子、あるいはチタン酸ストロンチウム、チタン酸亜鉛等の無機チタン酸化合物微粒子などの無機微粒子が挙げられる。
これら無機微粒子は、耐熱保管性および環境安定性の観点から、シランカップリング剤やチタンカップリング剤、高級脂肪酸、シリコーンオイルなどによって表面処理が行われたものであることが好ましい。
外添剤を構成する無機微粒子は、平均一次粒子径が３０ｎｍ以下のものであることが好ましい。
無機微粒子よりなる外添剤が上記の粒径を有するものであることにより、トナー（Ａ）が画像形成時において外添剤の遊離が生じにくいものとなる。
【００２９】
外添剤の添加量は、トナー（Ａ）中０．０５〜５質量％、好ましくは０．１〜３質量％とされる。
【００３０】
（現像剤）
本発明の画像形成方法に用いるトナー（Ａ）は、磁性または非磁性の一成分現像剤として使用することもできるが、キャリアと混合して二成分現像剤として使用してもよい。
トナー（Ａ）を二成分現像剤として使用する場合において、キャリアとしては、鉄等の強磁性金属、強磁性金属とアルミニウムおよび鉛等の合金、フェライトおよびマグネタイト等の強磁性金属の化合物などの従来公知の材料からなる磁性粒子を用いることができ、特にフェライト粒子が好ましい。また、キャリアとしては、磁性粒子の表面を樹脂などの被覆剤で被覆したコートキャリアや、バインダー樹脂中に磁性体微粉末を分散したバインダー型キャリアなどを用いることもできる。コートキャリアを構成する被覆樹脂としては、特に限定はないが、例えばオレフィン系樹脂、スチレン系樹脂、スチレン−アクリル系樹脂、シリコーン系樹脂、エステル樹脂、フッ素樹脂などが挙げられる。また、樹脂分散型キャリアを構成する樹脂としては、特に限定されず公知のものを使用することができ、例えばスチレン−アクリル系樹脂、ポリエステル樹脂、フッ素樹脂、フェノール樹脂などを使用することができる。
【００３１】
（粒径）
トナー（Ａ）を構成するトナー粒子の粒径は、例えば体積基準のメディアン径で４〜１０μｍであることが好ましく、より好ましくは５〜９μｍである。
体積基準のメディアン径が上記の範囲にあることにより、転写効率が高くなってハーフトーンの画質が向上し、細線やドットなどの画質が向上する。
トナー粒子の体積基準のメディアン径は、「コールターマルチサイザー３」（ベックマン・コールター社製）にデータ処理用のコンピューターシステム（ベックマン・コールター社製）を接続した測定装置を用いて測定・算出されるものである。
具体的には、試料（トナー（Ａ））０．０２ｇを、界面活性剤溶液２０ｍＬ（トナー粒子の分散を目的として、例えば界面活性剤成分を含む中性洗剤を純水で１０倍希釈した界面活性剤溶液）に添加して馴染ませた後、超音波分散処理を１分間行い、トナー粒子の分散液を調製し、このトナー粒子の分散液を、サンプルスタンド内の「ＩＳＯＴＯＮII」（ベックマン・コールター社製）の入ったビーカーに、測定装置の表示濃度が５％〜１０％になるまでピペットにて注入する。ここで、この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割しての頻度値を算出し、体積積算分率の大きい方から５０％の粒径を体積基準のメディアン径とする。
【００３２】
（軟化点）
トナー（Ａ）の軟化点（Ｔｓｐ）は、９０〜１１０℃であることが好ましい。
軟化点（Ｔｓｐ）が上記範囲であることにより定着時にトナー（Ａ）に加わる熱の影響をより低減させることができる。従って、着色剤に負担をかけずに画像形成が行えるので、より広く安定した色再現性を発現させることが期待される。
【００３３】
トナー（Ａ）の軟化点（Ｔｓｐ）は、たとえば、以下の方法を単独で、または、組み合わせることにより制御することができる。すなわち、
（１）結着樹脂を形成すべき重合性単量体の種類や組成比を調整する。
（２）連鎖移動剤の種類や添加量により結着樹脂の分子量を調整する。
（３）主ワックス等の種類や添加量を調整する。
【００３４】
トナー（Ａ）の軟化点（Ｔｓｐ）は、「フローテスターＣＦＴ−５００」（島津製作所社製）を用い、高さ１０ｍｍの円柱形状に成形し、昇温速度６℃／分で加熱しながらプランジャーより１．９６×１０6 Ｐａの圧力を加え、直径１ｍｍ、長さ１ｍｍのノズルから押し出すようにし、これにより当該フローテスターのプランジャー降下量−温度間の曲線（軟化流動曲線）を描き、最初に流出する温度を溶融開始温度、降下量５ｍｍに対する温度を軟化点温度とする方法により測定されるものである。
【００３５】
（平均円形度）
トナー（Ａ）を構成するトナー粒子の平均円形度は、０．９３０〜１．０００であることが好ましく、より好ましくは０．９５０〜０．９９５である。
【００３６】
トナー粒子の平均円形度は、「ＦＰＩＡ−２１００」（Ｓｙｓｍｅｘ社製）を用いて測定されるものである。具体的には、試料（トナー（Ａ））を界面活性剤入り水溶液にてなじませ、超音波分散処理を１分間行って分散させた後、「ＦＰＩＡ−２１００」（Ｓｙｓｍｅｘ社製）により、測定条件ＨＰＦ（高倍率撮像）モードにて、ＨＰＦ検出数３，０００〜１０，０００個の適正濃度で撮影を行い、個々のトナー粒子について下記式（Ｔ）に従って円形度を算出し、各トナー粒子の円形度を加算し、全トナー粒子数で除することにより算出される。
式（Ｔ）：円形度＝（粒子像と同じ投影面積をもつ円の周囲長）／（粒子投影像の周囲長）
【００３７】
（トナー（Ａ）の製造方法）
トナー（Ａ）を製造する方法としては、混練・粉砕法、乳化分散法、懸濁重合法、分散重合法、乳化重合法、乳化重合凝集法、ミニエマルジョン重合凝集法、カプセル化法、その他の公知の方法などを挙げることができるが、画像の高画質化を達成するために小粒径化されたトナーを得る必要があることを考慮して、製造コスト及び製造安定性の観点から、乳化重合凝集法を用いることが好ましい。乳化重合凝集法は、乳化重合法によって製造された結着樹脂よりなる微粒子（以下、「結着樹脂微粒子」ともいう）の分散液を、着色剤よりなる微粒子（以下、「着色剤微粒子」ともいう。）の分散液と混合し、ｐＨ調整による微粒子表面の反発力と電解質体よりなる凝集剤の添加による凝集力とのバランスを取りながら緩慢に凝集させ、平均粒径及び粒度分布を制御しながら会合を行うと同時に、加熱撹拌することで微粒子間の融着を行って形状制御を行うことにより、トナーを製造する方法である。
【００３８】
トナーを製造する方法において、乳化重合凝集法を用いる場合に形成させる結着樹脂微粒子は、組成の異なる結着樹脂よりなる２層以上の構成とすることもでき、この場合、常法に従った乳化重合処理（第１段重合）により調製した第１結着樹脂微粒子の分散液に、重合開始剤と重合性単量体とを添加し、この系を重合処理（第２段重合）する方法を採用することができる。
【００３９】
また、トナー（Ａ）はコア−シェル構造として構成されていてもよく、このコア−シェル構造のトナー（Ａ）の製造方法は、コア用の結着樹脂微粒子と着色剤微粒子とを会合、凝集、融着させてコア粒子を作製し、次いで、コア粒子の分散液中にシェル層を形成するためのシェル用結着樹脂微粒子を添加して、コア粒子表面にこのシェル用結着樹脂微粒子を凝集、融着させてコア粒子表面を被覆するシェル層を形成することにより得ることができる。
【００４０】
〔トナー（Ｂ）〕
本発明の画像形成方法において用いられるトナー（Ｂ）は、着色剤として油溶性染料が含有されており、トナー（Ａ）と同一の主ワックスを含有し、かつ、高融点ワックスとして、上記一般式（１）に示す化合物および上記一般式（２）に示す化合物の少なくとも一方を含有するものである。このようなトナー（Ｂ）としては、例えば、マゼンタトナー、レッドトナー、イエロートナー、オレンジトナー、シアントナー、グリーントナーなどが挙げられ、色の異なる２種以上のトナー（Ｂ）を組み合わせて用いることができる。
トナー（Ｂ）には、荷電制御剤などの内添剤が含有されていてもよい。
【００４１】
（着色剤）
トナー（Ｂ）に含有される着色剤は、油溶性染料よりなるものである。ここで、本発明において、油溶性染料とは、有機溶剤に可溶であり水に不溶である染料をいい、水溶性染料を長鎖の塩基と造塩することにより油溶性を示す染料、例えば酸性染料、直接染料、反応性染料と長鎖アミンとの造塩染料なども含まれ、具体的には、水に対する溶解度が１質量％以下であって、トルエンに対する溶解度が０．０１ｇ／１００ｍＬ以上であるものをいう。
油溶性染料のトルエンに対する溶解度は、室温（２５℃）にて、トルエン１００ｍＬに染料を加えて撹拌し、２４時間放置後に濾過を行い、次いで、この溶液中に含有される染料の質量を、トルエンを溜去し求めることにより測定することができる。また、染料の水に対する溶解度も、トルエンを水に代えたことの他は同様にして測定することができる。
ただし、本発明においては、同様の効果が得られるため、金属塩に対して油溶性染料をレーキさせた着色剤も油溶性染料に含めるものとする。
【００４２】
油溶性染料としては、公知のものを用いることができ、例えば、マゼンタまたはレッド用の着色剤として、Ｃ．Ｉ．ソルベントレッド１１１、Ｃ．Ｉ．ソルベントレッド１３５、Ｃ．Ｉ．ソルベントレッド１７９、Ｃ．Ｉ．ソルベントレッド１９５、Ｃ．Ｉ．ピグメントレッド１８１、Ｃ．Ｉ．ピグメントレッド８１：４、Ｃ．Ｉ．ベーシックレッド１、Ｃ．Ｉ．４５１６０、Ｃ．Ｉ．ベーシックレッド１；オレンジまたはイエロー用の着色剤として、Ｃ．Ｉ．ソルベントイエロー９３、Ｃ．Ｉ．ソルベントイエロー９８、Ｃ．Ｉ．ソルベントイエロー１１４、Ｃ．Ｉ．ソルベントイエロー１３３、Ｃ．Ｉ．ソルベントイエロー１４５、Ｃ．Ｉ．ソルベントイエロー１４７、Ｃ．Ｉ．ソルベントイエロー１６２、Ｃ．Ｉ．ソルベントイエロー１６３、Ｃ．Ｉ．ソルベントイエロー１９２、Ｃ．Ｉ．ソルベントイエロー１９６、Ｃ．Ｉ．ソルベントオレンジ６３、ソルベントオレンジ１１４；グリーンまたはシアン用の着色剤として、Ｃ．Ｉ．ソルベントブルー４５、Ｃ．Ｉ．ソルベントブルー６７、Ｃ．Ｉ．ソルベントブルー８６、Ｃ．Ｉ．ソルベントブルー９７、Ｃ．Ｉ．ソルベントブルー１０４、Ｃ．Ｉ．ソルベントブルー１２２、Ｃ．Ｉ．ソルベントブルー１９９、Ｃ．Ｉ．ソルベントグリーン３、Ｃ．Ｉ．ソルベントグリーン５、Ｃ．Ｉ．ソルベントグリーン２８などが挙げられる。
【００４３】
油溶性染料よりなる着色剤の含有量は、結着樹脂１００質量部に対して１〜３０質量部であることが好ましく、より好ましくは２〜２０質量部である。本発明においては、油溶性染料の含有量は、トナー（Ｂ）に含有される全着色剤の７０質量％以上であればよく、３０質量％未満の有機顔料が併用されていても、本発明の効果は得られる。
【００４４】
（主ワックス）
トナー（Ｂ）に含有される主ワックスは、トナー（Ａ）に含有される主ワックスと同一のものとされる。
また、主ワックスの含有量は、結着樹脂１００質量部に対して０．１〜３０質量部であることが好ましく、より好ましくは１〜１６質量部である。
【００４５】
（高融点ワックス）
トナー（Ｂ）には、高融点ワックスとして、上記一般式（１）に示す化合物および上記一般式（２）に示す化合物の少なくとも一方が含有される。
この高融点ワックスは、トナー（Ｂ）に含有される主ワックスの結晶化を促進する機能を有する。
本発明においては、トナー（Ｂ）には、高融点ワックスとして、上記一般式（１）に示す化合物および上記一般式（２）に示す化合物が併用されずに、いずれか一方が含有されることが好ましく、これにより、結晶化促進機能が増進し、薄紙分離性をより向上させることができる。
【００４６】
この高融点ワックスは、トナー（Ａ）およびトナー（Ｂ）に含有される主ワックスの融点よりも２０℃以上高い融点、より好ましくは２５℃以上高い融点を有するものである。
【００４７】
高融点ワックスの融点は、吸熱ピークのピークトップの温度を示し、示差走査カロリメーター「ＤＳＣ−７」（パーキンエルマー製）および熱分析装置コントローラー「ＴＡＣ７／ＤＸ」（パーキンエルマー製）を用いて示差走査熱量分析によってＤＳＣ測定される。
具体的には、試料（高融点ワックス）４．５ｍｇをアルミニウム製パン（ＫＩＴＮＯ．０２１９−００４１）に封入し、これを「ＤＳＣ−７」のサンプルホルダーにセットし、測定温度０〜２００℃で、昇温速度１０℃／分、降温速度１０℃／分の測定条件で、加熱−冷却−加熱の温度制御を行い、その２度目の加熱におけるデータをもとに解析される。ただし、リファレンスの測定には空のアルミニウム製パンを使用する。
【００４８】
高融点ワックスの含有量は、結着樹脂１００質量部に対して０．１〜０．５質量部とされ、より好ましくは０．１〜０．３質量部である。また、高融点ワックスの含有量は、主ワックス１００質量部に対して１〜１０質量部とされ、より好ましくは３〜１０質量部である。
高融点ワックスの含有量が上記範囲内であることにより、トナー（Ｂ）に含有される主ワックスの結晶化温度を高く（速度を速く）し、トナー（Ａ）との主ワックスの結晶化温度の差を小さいものとすることができ、従って、トナー像の加熱定着時において主ワックスの浸み出し速度の差が小さくものとすることができる。
【００４９】
高融点ワックスにおいて、上記一般式（１）中、Ｒ1 およびＲ2 は、炭素数２０〜３０の直鎖状の炭化水素基であって、互いに同一のものであっても異なるものであってもよい。特に、Ｒ1 およびＲ2 は、いずれも、炭素数２２〜２８の直鎖状の炭化水素基であることが好ましい。
【００５０】
上記一般式（１）に示す化合物よりなる高融点ワックスの具体例としては、モンタン酸エステルからなる結晶性有機化合物（一般式（１）におけるＲ1 およびＲ2 が炭素数２８の直鎖状の炭化水素基）などが挙げられる。一般式（１）に示す化合物よりなる高融点ワックスは、１種単独でまたは２種以上を組み合わせて用いることができる。
【００５１】
高融点ワックスにおいて、上記一般式（２）中、Ｒ3 は、炭素数２０〜３０の直鎖状の炭化水素基を示し、Ｍは、Ｃａ、ＬｉまたはＮａのアルカリ土類金属、若しくはアルカリ金属を示す。特に、Ｒ3 は、炭素数２２〜２８の直鎖状の炭化水素基であることが好ましい。また、ＭはＣａであることが好ましい。
【００５２】
上記一般式（２）に示す化合物よりなる高融点ワックスの具体例としては、モンタン酸エステルからなるカルボン酸カルシウム塩（一般式（２）におけるＲ3 が炭素数２８の直鎖状の炭化水素基）などが挙げられる。一般式（２）に示す化合物よりなる高融点ワックスは、１種単独でまたは２種以上を組み合わせて用いることができる。
【００５３】
トナー（Ｂ）に含有される結着樹脂および荷電制御剤の具体例としては、トナー（Ａ）において示したものと同様のものが挙げられる。
また、トナー（Ｂ）に添加される外添剤、またトナー（Ｂ）が二成分現像剤として構成される場合におけるキャリアの具体例としては、トナー（Ａ）において示したものと同様のものが挙げられる。
【００５４】
（粒径）
トナー（Ｂ）を構成するトナー粒子の粒径は、例えば体積基準のメディアン径で４〜１０μｍであることが好ましく、より好ましくは５〜９μｍである。
体積基準のメディアン径が上記の範囲にあることにより、転写効率が高くなってハーフトーンの画質が向上し、細線やドットなどの画質が向上する。
トナー粒子の体積基準のメディアン径は、上述したトナー（Ａ）の測定方法と同様の測定方法により測定・算出されるものである。
【００５５】
（軟化点）
トナー（Ｂ）の軟化点（Ｔｓｐ）は、９０〜１２０℃であることが好ましい。
軟化点（Ｔｓｐ）が上記範囲であることにより定着時にトナー（Ｂ）に加わる熱の影響をより低減させることができる。従って、着色剤に負担をかけずに画像形成が行えるので、より広く安定した色再現性を発現させることが期待される。
【００５６】
トナー（Ｂ）の軟化点（Ｔｓｐ）は、上述したトナー（Ａ）の測定方法と同様の測定方法により測定されるものである。
【００５７】
（平均円形度）
トナー（Ｂ）を構成するトナー粒子の平均円形度は、０．９３０〜１．０００であることが好ましく、より好ましくは０．９５０〜０．９９５である。
【００５８】
トナー粒子の平均円形度は、上述したトナー（Ａ）の測定方法と同様の測定方法により測定・算出されるものである。
【００５９】
（トナー（Ｂ）の製造方法）
トナー（Ｂ）を製造する方法としては、トナー（Ａ）を製造する方法と同様に、混練・粉砕法、懸濁重合法、乳化重合法、乳化重合凝集法、ミニエマルジョン重合凝集法、カプセル化法、その他の公知の方法などを挙げることができるが、画像の高画質化を達成するために小粒径化されたトナーを得る必要があることを考慮して、製造コスト及び製造安定性の観点から、乳化重合凝集法を用いることが好ましい。
【００６０】
トナー（Ｂ）を製造する方法において、乳化重合凝集法を用いる場合に形成させる結着樹脂微粒子は、組成の異なる結着樹脂よりなる２層以上の構成とすることもでき、この場合、常法に従った乳化重合処理（第１段重合）により調製した第１結着樹脂微粒子の分散液に、重合開始剤と重合性単量体とを添加し、この系を重合処理（第２段重合）する方法を採用することができる。
【００６１】
また、トナー（Ｂ）はコア−シェル構造として構成されていてもよく、このコア−シェル構造のトナー（Ｂ）の製造方法は、コア用の結着樹脂微粒子と着色剤微粒子とを会合、凝集、融着させてコア粒子を作製し、次いで、コア粒子の分散液中にシェル層を形成するためのシェル用結着樹脂微粒子を添加して、コア粒子表面にこのシェル用結着樹脂微粒子を凝集、融着させてコア粒子表面を被覆するシェル層を形成することにより得ることができる。
【００６２】
トナー（Ｂ）がコア−シェル構造である場合において、その製造方法について以下具体的に説明する。
（１）着色剤が微粒子状に分散された着色剤微粒子の分散液を調製する着色剤微粒子分散液調製工程、
（２−１）主ワックスおよび内添剤などを含有したコア用の結着樹脂よりなるコア用結着樹脂微粒子を得て、この分散液を調製するコア用結着樹脂微粒子重合工程、
（２−２）シェル用の結着樹脂よりなるシェル用結着樹脂微粒子を得て、この分散液を調製するシェル用結着樹脂微粒子重合工程、
（３）コア用結着樹脂微粒子と着色剤微粒子とを水系媒体中で凝集、融着させてコア粒子となるべき会合粒子を形成する凝集・融着工程、
（４）会合粒子を熱エネルギーにより熟成させて形状を制御し、コア粒子を得る第１の熟成工程、
（５）コア粒子の分散液中に、シェル層を形成すべきシェル用結着樹脂微粒子を添加してコア粒子の表面に当該シェル用結着樹脂微粒子を凝集、融着させてコア−シェル構造の粒子を形成するシェル層形成工程、
（６）コア−シェル構造の粒子を熱エネルギーにより熟成させて形状を制御し、コア−シェル構造のトナー粒子を得る第２の熟成工程、
（７）冷却されたトナー粒子の分散系（水系媒体）からトナー粒子を固液分離し、当該トナー粒子から界面活性剤などを除去するろ過、洗浄工程、
（８）洗浄処理されたトナー粒子を乾燥する乾燥工程から構成され、必要に応じて乾燥工程の後に、
（９）乾燥処理されたトナー粒子に外添剤を添加する外添剤処理工程を加えてもよい。
【００６３】
（１）着色剤微粒子分散液調製工程
この工程においては、水系媒体中に着色剤である油溶性染料を添加して分散機によって分散処理することにより、着色剤が微粒子状に分散された着色剤微粒子の分散液を調製する処理が行われる。具体的には、着色剤の分散処理は後述する様に界面活性剤濃度を臨界ミセル濃度（ＣＭＣ）以上にした状態の水系媒体中で行われる。分散処理に使用する分散機は特に限定されないが、好ましくは、超音波分散機、機械式ホモジナイザ、マントンゴーリン、圧力式ホモジナイザ等の加圧分散機、サンドグラインダ、ゲッツマンミルやダイヤモンドファインミルなどの媒体型分散機が挙げられる。
この着色剤微粒子分散液における着色剤微粒子の分散径は、体積基準のメディアン径で４０〜２００ｎｍであることが好ましい。
【００６４】
この着色剤微粒子の体積基準のメディアン径は、「ＭＩＣＲＯＴＲＡＣ  ＵＰＡ−１５０（ＨＯＮＥＹＷＥＬＬ社製）」を用い、下記測定条件下により測定されるものである。
・サンプル屈折率    １．５９
・サンプル比重      １．０５（球状粒子換算）
・溶媒屈折率        １．３３
・溶媒粘度          ０．７９７（３０℃）、１．００２（２０℃）
・０点調整          測定セルにイオン交換水を投入し調整した。
【００６５】
（２−１）コア用結着樹脂微粒子重合工程
この工程においては、重合処理を行って主ワックスおよび内添剤などを含有したコア用の結着樹脂よりなるコア用結着樹脂微粒子の分散液を調製する処理が行われる。
この工程における重合処理の好適な一例においては、臨界ミセル濃度（ＣＭＣ）以下の界面活性剤を含有した水系媒体中に、必要に応じて主ワックスおよび内添剤などが含有された重合性単量体溶液を添加し、機械的エネルギーを加えて液滴を形成させ、次いで水溶性の重合開始剤を添加し、当該液滴中において重合反応を進行させる。なお、前記液滴中に油溶性重合開始剤が含有されていてもよい。この様な工程においては、機械的エネルギーを付与して強制的な乳化（液滴の形成）を行う処理が必須となる。かかる機械的エネルギーの付与手段としては、ホモミキサ、超音波、マントンゴーリンなどの強い撹拌または超音波振動エネルギーの付与手段を挙げることができる。
【００６６】
〔界面活性剤〕
ここで、上記着色剤微粒子分散液やコア用結着樹脂微粒子の重合時に使用する水系媒体に用いられる界面活性剤について説明する。
界面活性剤としては、特に限定されるものではないが、スルホン酸塩（ドデシルベンゼンスルホン酸ナトリウム、アリールアルキルポリエーテルスルホン酸ナトリウム）、硫酸エステル塩（ドデシル硫酸ナトリウム、テトラデシル硫酸ナトリウム、ペンタデシル硫酸ナトリウム、オクチル硫酸ナトリウムなど）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなど）などのイオン性界面活性剤を好適なものとして例示することができる。また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレンオキサイドとのエステル、ソルビタンエステルなどのノニオン性界面活性剤も使用することができる。
【００６７】
以下、コア用結着樹脂微粒子重合工程で使用される重合開始剤および連鎖移動剤について説明する。
【００６８】
〔重合開始剤〕
水溶性の重合開始剤としては、過硫酸カリウム、過硫酸アンモニウムなどの過硫酸塩、アゾビスアミノジプロパン酢酸塩、アゾビスシアノ吉草酸及びその塩、過酸化水素などを挙げることができる。
また、油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル等のアゾ系またはジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどの過酸化物系重合開始剤や過酸化物を側鎖に有する高分子開始剤などが挙げられる。
【００６９】
〔連鎖移動剤〕
得られるコア用の結着樹脂の分子量を調整することを目的として、一般的に用いられる連鎖移動剤を用いることができる。連鎖移動剤としては、特に限定されるものではなく、例えばｎ−オクチルメルカプタン、ｎ−デシルメルカプタン、ｔｅｒｔ−ドデシルメルカプタン等のメルカプタン、ｎ−オクチル−３−メルカプトプロピオン酸エステル等のメルカプトプロピオン酸エステル、ターピノーレン、および、α−メチルスチレンダイマー等が使用される。
【００７０】
（２−２）シェル用結着樹脂微粒子重合工程
この工程においては、上記（２−１）のコア用結着樹脂微粒子重合工程と同様に重合処理を行って、シェル用の結着樹脂よりなるシェル用結着樹脂微粒子の分散液を調製する処理が行われる。
【００７１】
（３）凝集・融着工程
この工程においては、コア用結着樹脂微粒子と着色剤微粒子とを水系媒体中で凝集、融着させてコア粒子となるべき会合粒子を形成する処理が行われる。この工程における凝集、融着の方法としては、（１）の着色剤微粒子分散液調製工程により得られた着色剤微粒子、及び、（２−１）のコア用結着樹脂微粒子重合工程により得られたコア用結着樹脂微粒子を用いた塩析／融着法が好ましい。また、当該凝集・融着工程においては、コア用結着樹脂微粒子や着色剤微粒子とともにワックス微粒子や荷電制御剤などの内添剤微粒子を凝集、融着させることができる。
ここで、「塩析／融着」とは、凝集と融着を並行して進め、所望の粒子径まで成長したところで、凝集停止剤を添加して粒子成長を停止させ、さらに、必要に応じて粒子形状を制御するための加熱を継続して行うことをいう。
【００７２】
塩析／融着法は、コア用結着樹脂微粒子と着色剤微粒子とが存在している水系媒体中に、アルカリ金属塩やアルカリ土類金属塩及び３価の塩などからなる塩析剤を臨界凝集濃度以上の凝集剤として添加し、次いで、コア用結着樹脂微粒子のガラス転移点以上であって、かつ、コア用結着樹脂微粒子と着色剤微粒子の融解ピーク温度以上の温度に加熱することで塩析を進行させると同時に凝集・融着を行うものである。ここで、塩析剤であるアルカリ金属塩及びアルカリ土類金属塩は、アルカリ金属として、リチウム、カリウム、ナトリウム等が挙げられ、アルカリ土類金属として、マグネシウム、カルシウム、ストロンチウム、バリウムなどが挙げられ、好ましくはカリウム、ナトリウム、マグネシウム、カルシウム、バリウムが挙げられる。
【００７３】
（３）凝集・融着工程を塩析／融着によって行う場合、塩析剤を添加した後に放置する時間をできるだけ短くすることが好ましい。この理由は明確ではないが、塩析した後の放置時間によって、粒子の凝集状態が変動し、粒径分布が不安定になったり、融着させたトナーの表面性が変動したりする問題が発生する。また、塩析剤を添加する温度としては少なくともコア用結着樹脂微粒子のガラス転移点以下であることが必要である。この理由としては、塩析剤を添加する温度がコア用結着樹脂微粒子のガラス転移点以上であると、コア用結着樹脂微粒子の塩析／融着は速やかに進行するものの、粒径の制御を行うことができず、大粒径の粒子が発生したりする問題が発生する。この添加温度の範囲としては結着樹脂のガラス転移点以下であればよいが、一般的には５〜５５℃、好ましくは１０〜４５℃である。
また、塩析剤をコア用結着樹脂微粒子のガラス転移点以下で加え、その後にできるだけ速やかに昇温し、コア用結着樹脂微粒子のガラス転移点以上であって、かつ、コア用結着樹脂微粒子と着色剤微粒子の融解ピーク温度（℃）以上の温度に加熱する。この昇温までの時間としては１時間未満が好ましい。さらに、昇温を速やかに行う必要があるが、昇温速度としては、０．２５℃／分以上が好ましい。上限としては特に明確ではないが、瞬時に温度を上げると塩析が急激に進行するため、粒径制御がやりにくいという問題があり、５℃／分以下が好ましい。以上の塩析／融着法により、コア用結着樹脂微粒子及び任意の微粒子が塩析／融着されてなる会合粒子（コア粒子）の分散液が得られる。
【００７４】
また、「水系媒体」とは、水５０〜１００質量％と、水溶性の有機溶媒０〜５０質量％とからなる媒体をいう。水溶性の有機溶媒としては、メタノール、エタノール、イソプロパノール、ブタノール、アセトン、メチルエチルケトン、テトラヒドロフランなどが挙げられる。これらのうち、生成される樹脂を溶解しないアルコール系有機溶媒が好ましい。
【００７５】
（４）第１の熟成工程
この工程においては、会合粒子を熱エネルギーにより熟成させる処理が行われる。そして、（３）凝集・融着工程の加熱温度や特に（４）第１の熟成工程の加熱温度と時間を制御することにより、粒径が一定で分布が狭く形成されたコア粒子表面が平滑だが均一的な形状を有するものになる様に制御することができる。具体的には、（３）凝集・融着工程で加熱温度を低めにしてコア用結着樹脂微粒子同士の融着の進行を抑制させて均一化を促進させ、第１の熟成工程で加熱温度を低めに、かつ、時間を長くしてコア粒子の表面が均一な形状のものに制御する。
【００７６】
（５）シェル層形成工程
この工程においては、コア粒子の分散液中にシェル用結着樹脂微粒子の分散液を添加してコア粒子の表面にシェル用結着樹脂微粒子を凝集、融着させ、コア粒子の表面にシェル用結着樹脂微粒子を被覆させてコア−シェル構造の粒子を形成するシェル化処理が行われる。
この工程は、低温定着性と耐熱保存性の両方の性能を付与するための好ましい製造条件である。また、カラー画像を形成する場合に、二次色について高い色再現性を得るために、このシェル層形成を行うことが好ましい。
具体的には、コア粒子の分散液を（３）凝集・融着工程及び（４）第１の熟成工程における加熱温度を維持した状態でシェル用結着樹脂微粒子の分散液を添加し、加熱撹拌を継続しながら数時間かけてゆっくりとシェル用結着樹脂微粒子をコア粒子表面に被覆させてコア−シェル構造の粒子を形成させる。加熱撹拌時間は、１〜７時間が好ましく、３〜５時間が特に好ましい。
【００７７】
（６）第２の熟成工程
この工程においては、（５）シェル層形成工程によりコア−シェル構造の粒子が所定の粒径になった段階で塩化ナトリウムなどの停止剤を添加して粒子成長を停止させ、その後もコア粒子に付着させたシェル用結着樹脂微粒子を融着させるために数時間加熱撹拌を継続する。そして、コア粒子の表面を被覆するシェル用結着樹脂微粒子による層の厚さを１００〜３００ｎｍとする。このようにして、コア粒子の表面にシェル用結着樹脂微粒子を固着させてシェル層を形成し、丸みを帯び、しかも形状の揃ったコア−シェル構造のトナー粒子が形成される。
【００７８】
（７）ろ過、洗浄工程
この工程においては、先ず、トナー粒子の分散液を冷却する処理が行われる。冷却処理条件としては、１〜２０℃／ｍｉｎの冷却速度で冷却することが好ましい。冷却処理方法としては特に限定されるものではなく、反応容器の外部より冷媒を導入して冷却する方法や、冷水を直接反応系に投入して冷却する方法を例示することができる。
次いで、所定温度まで冷却されたトナー粒子の分散液からトナー粒子を固液分離し、その後、固液分離されたトナーケーキ（ウエット状態にあるトナー粒子をケーキ状に凝集させた集合物）から界面活性剤や塩析剤などの付着物を除去する洗浄処理が行われる。ここで、ろ過処理方法としては、遠心分離法、ヌッチェ等を使用して行う減圧ろ過法、フィルタープレス等を使用して行うろ過法など特に限定されるものではない。
【００７９】
（８）乾燥工程
この工程においては、洗浄処理されたトナーケーキを乾燥する処理が行われる。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、撹拌式乾燥機などを使用することが好ましい。乾燥処理されたトナー粒子の水分は、５質量％以下であることが好ましく、さらに好ましくは２質量％以下とされる。なお、乾燥処理されたトナー粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサー等の機械式の解砕装置を使用することができる。
【００８０】
（９）外添処理工程
この工程においては、（８）乾燥工程で乾燥処理されたトナー粒子に対して外添剤を添加する処理が行われる。外添剤の添加方法としては、例えば、ヘンシェルミキサー、コーヒーミルなどの機械式の混合装置を用いて添加することができる。
【００８１】
なお、トナー（Ｂ）の製造方法において、高融点ワックスは、上記（２−１）コア用結着樹脂微粒子重合工程において、コア用の結着樹脂を重合処理する際に添加する方法や、上記（３）凝集・融着工程において、コア粒子となるべき会合粒子を形成する際に、第１の補助ワックスおよび第２の補助ワックスが微粒子状に分散された分散液を添加する方法により、トナー（Ｂ）に含有させることができる。
【００８２】
〔画像形成装置〕
図１は、本発明の画像形成方法に用いられる画像形成装置の構成の一例を示す概略図である。
この画像形成装置４０は、タンデム型のフルカラー画像形成装置であって、ベルト状の中間転写体４６に沿って設けられた複数の画像形成ユニット５０Ｙ，５０Ｍ，５０Ｃ，５０Ｋと、給紙カセット４２と、定着装置４９とを備えているものである。図１において、４１は操作部であり、４７Ｙ，４７Ｍ，４７Ｃ，４７Ｋは、各色のトナーカートリッジである。
【００８３】
画像形成ユニット５０Ｙは、イエローのトナー像を形成するものであって、感光体５１Ｙを備え、この感光体５１Ｙの周囲に帯電手段５２Ｙ、露光手段５３Ｙ、現像装置５４Ｙ、１次転写手段５７Ｙ、クリーニング手段５８Ｙが配置されて構成されている。
【００８４】
画像形成ユニット５０Ｍ，５０Ｃ，５０Ｋは、各々、イエローのトナー像を形成する代わりにマゼンタ、シアン、ブラックのトナー像を形成する他は、画像形成ユニット５０Ｙと同様の構成を有する。
ここで、画像形成ユニット５０Ｙによれば黄色のトナー像が形成され、画像形成ユニット５０Ｍによればマゼンタ色のトナー像が形成され、画像形成ユニット５０Ｃによれば、シアン色のトナー像が形成され、画像形成ユニット５０Ｋによればブラックのトナー像が形成される。
【００８５】
中間転写体４６は、複数の支持ローラ４６Ａ，４６Ｂ，４６Ｃに張架され、循環移動可能に支持されている。
【００８６】
定着装置４９は、画像支持体Ｐ上における各色のトナー像を一括して例えば内部に加熱源を有する加熱ローラと、この加熱ローラと定着ニップ部が形成されるよう圧接された状態で設けられた加圧ローラとにより構成される。
本発明においては、定着装置は、各色のトナー像を一括して加熱定着することのできるものであれば特に限定されない。
また、定着装置４９における定着条件の一例としては、定着温度（加熱ローラの表面温度）が１５０〜１９０℃であることが好ましく、加熱ローラおよび加圧ローラにより形成される定着ニップ部のニップ幅が３〜５ｍｍであることが好ましい。ここに、定着ニップ部とは、画像支持体Ｐ上に転写されたトナー像と加熱ローラの表面との接触幅をいう。
【００８７】
この画像形成装置４０においては、画像形成ユニット５０Ｙ，５０Ｍ，５０Ｃ，５０Ｋより形成された各色のトナー像が、循環移動する中間転写体４６上に１次転写手段５７Ｙ，５７Ｍ，５７Ｃ，５７Ｋにより逐次１次転写され、重畳されてカラートナー像が形成される。
一方、給紙カセット４２内に収容された画像支持体Ｐが、給紙ローラ４３により１枚ずつ給紙され、レジストローラ４４によって２次転写手段５７Ａに搬送され、当該画像支持体Ｐ上にカラートナー像が２次転写される。
次いで、画像支持体Ｐが定着装置４９に搬送されて定着処理が行われ、その後、排紙ローラ４５に挟持されて機外の排紙トレイ４８上に排出される。
【００８８】
また、二次転写手段５７Ａにより画像支持体Ｐにカラートナー像を転写した後、画像支持体Ｐを曲率分離した中間転写体４６は、クリーニング手段５９により残留トナーが除去される。
【００８９】
上記の画像形成装置による画像形成方法によれば、着色剤として有機顔料が含有されるトナー（Ａ）として例えばイエロートナー、シアントナーおよびブラックトナーを用い、着色剤として油溶性染料が含有されるトナー（Ｂ）として例えばマゼンタトナーを用いる場合において、当該トナー（Ｂ）が特定の融点を有する高融点ワックスを特定の割合で含有するものであることにより、定着装置４９において、重畳された各色のカラートナー像が画像支持体Ｐに一括して加熱定着される際に、イエロートナー像、シアントナー像およびブラックトナー像に係るトナー（Ａ）と、マゼンタトナー像に係るトナー（Ｂ）との主ワックスの浸み出し速度の差が小さいものとなり、良好な薄紙分離性が得られる。
【実施例】
【００９０】
以下、本発明の実施例を説明するが、本発明はこれらの実施例に限定されるものではない。
【００９１】
＜トナー（Ａ）の製造例＞
着色剤として有機顔料が含有されるトナー（Ａ）として、下記イエロートナー〔Ａ−１〕、マゼンタトナー〔Ａ−１〕およびシアントナー〔Ａ−１〕を製造した。
【００９２】
〔イエロートナーの製造例Ａ−１〕
（１）着色剤微粒子分散液〔Ｙ１〕の調製
ｎ−ドデシル硫酸ナトリウム１１．５質量部をイオン交換水１６０質量部に投入し、溶解、撹拌して界面活性剤水溶液を調製した。この界面活性剤水溶液中に、着色剤として有機顔料「Ｃ．Ｉ．ピグメントイエロー７４」２質量部を徐々に添加し、「クリアミックスＷモーションＣＬＭ−０．８」（エムテクニック社製）を用いて分散処理を行って、着色剤微粒子が分散されてなる着色剤微粒子分散液〔Ｙ１〕を調製した。この着色剤微粒子は、体積基準メディアン径が９８ｎｍであった。
【００９３】
（２）コア用結着樹脂微粒子〔Ｙ１〕の作製
（ａ）第１段重合
撹拌装置、温度センサ、冷却管、窒素導入装置を取り付けた反応容器に下記構造式（１）に示すアニオン系界面活性剤４質量部をイオン交換水３０４０質量部とともに投入し、界面活性剤水溶液を調製した。
構造式（１）：  Ｃ10Ｈ21（ＯＣＨ2 ＣＨ2 ）2 ＳＯ3 Ｎａ
上記界面活性剤水溶液中に、過硫酸カリウム１０質量部をイオン交換水４００質量部に溶解させた重合開始剤溶液を添加し、温度を７５℃に昇温させた後、下記化合物よりなる単量体混合液を１時間かけて反応容器中に滴下した。
スチレン                                                ５３２質量部
ｎ−ブチルアクリレート                                  ２００質量部
メタクリル酸                                              ６８質量部
ｎ−オクチルメルカプタン                              １６．４質量部
上記単量体混合液を滴下後、この系を７５℃にて２時間にわたり加熱、撹拌することにより重合（第１段重合）を行い、樹脂微粒子〔Ｘ１〕の分散液を調製した。この樹脂微粒子〔Ｘ１〕の重量平均分子量は１６，４００だった。
【００９４】
（ｂ）第２段重合
撹拌装置を取り付けたフラスコ内に下記化合物からなる単量体混合液を投入し、続いて、主ワックスとして、マイクロクリスタリンワックス「ＨＮＰ−０１９０」（日本製蝋社製）（融点８５℃）９３．８質量部を添加し、８５℃に加温して溶解させ、単量体溶液を調製した。
スチレン                                            １０１．１質量部
ｎ−ブチルアクリレート                                ６２．２質量部
メタクリル酸                                          １２．３質量部
ｎ−オクチルメルカプタン                              １．７５質量部
一方、前記アニオン系界面活性剤３質量部をイオン交換水１５６０質量部に溶解させた界面活性剤水溶液を調製し、９８℃に加熱した。この界面活性剤水溶液中に樹脂微粒子〔Ｘ１〕の分散液３２．８質量部（固形分換算）添加し、さらに、上記マイクロクリスタリンワックスが含有された単量体溶液を添加した後、循環経路を有する機械式分散機「クレアミックス」（エムテクニック社製）で８時間混合分散した。分散粒子径が３４０ｎｍの乳化粒子を含有する乳化粒子分散液を調製した。
次いで、この乳化粒子分散液に過硫酸カリウム６質量部をイオン交換水２００質量部に溶解させた重合開始剤溶液を添加し、この系を９８℃にて１２時間にわたり加熱撹拌を行うことで重合（第２段重合）を行い、樹脂微粒子〔Ｚ１〕の分散液を調製した。この樹脂微粒子〔Ｚ１〕の重量平均分子量は２３，０００だった。
【００９５】
（ｃ）第３段重合
樹脂微粒子〔Ｚ１〕に、過硫酸カリウム５．４５質量部をイオン交換水２２０質量部に溶解させた重合開始剤溶液を添加し、８０℃の温度条件下で、下記化合物からなる単量体混合液を１時間かけて滴下した。
スチレン                                            ２９３．８質量部
ｎ−ブチルアクリレート                              １５４．１質量部
ｎ−オクチルメルカプタン                              ７．０８質量部
滴下終了後、２時間にわたり加熱撹拌を行って重合（第３段重合）を行い、重合終了後、２８℃に冷却してコア用結着樹脂微粒子〔Ｙ１〕を作製した。このコア用結着樹脂微粒子〔Ｙ１〕の重量平均分子量は２６，８００であった。
【００９６】
（３）シェル用結着樹脂微粒子〔Ｙ１〕の作製
上記（２）コア用結着樹脂微粒子〔Ｙ１〕の作製における第１段重合で使用された単量体混合液を以下のものに変更した以外は同様にして、重合反応及び反応後の処理を行ってシェル用結着樹脂微粒子〔Ｙ１〕を作製した。
スチレン                                                ６２４質量部
２−エチルヘキシルアクリレート                          １２０質量部
メタクリル酸                                              ５６質量部
ｎ−オクチルメルカプタン                              １６．４質量部
【００９７】
（４）トナー粒子〔１〕の作製
（ａ）コア粒子の形成
撹拌装置、温度センサ、冷却管、窒素導入装置を取り付けた反応容器に、
コア用結着樹脂微粒子〔Ｙ１〕の分散液    ４２０．７質量部（固形分換算）
イオン交換水                                            ９００質量部
着色剤微粒子分散液〔Ｙ１〕                              ２００質量部
を投入、撹拌した。反応容器内の温度を３０℃に調整後、５モル／リットルの水酸化ナトリウム水溶液を添加して、ｐＨを８乃至１１に調整した。
次いで、塩化マグネシウム・６水和物２質量部をイオン交換水１０００質量部に溶解した水溶液を撹拌の下で３０℃にて１０分間かけて添加した。３分間放置後に昇温を開始し、この系を６０分間かけて６５℃まで昇温させ、上記粒子の会合を行った。この状態で「マルチサイザ３」（コールター社製）を用いて会合粒子の粒径測定を行い、会合粒子の体積基準メディアン径が５．５μｍになった時に、塩化ナトリウム４０．２質量部をイオン交換水１０００質量部に溶解させた水溶液を添加して会合を停止させた。
会合停止後、さらに、熟成処理として液温を７０℃にして１時間にわたり加熱撹拌を行うことにより融着を継続させてコア粒子〔Ｙ１〕を作製した。
【００９８】
（ｂ）シェル層の形成
次に、コア粒子〔Ｙ１〕が分散された分散液を６５℃にしてシェル用結着樹脂微粒子〔Ｙ１〕９６質量部を添加し、さらに、塩化マグネシウム・６水和物２質量部をイオン交換水１０００質量部に溶解した水溶液を１０分間かけて添加した後、７０℃まで昇温させて１時間にわたり撹拌を行った。この様にして、コア粒子〔Ｙ１〕の表面にシェル用結着樹脂微粒子〔Ｙ１〕を融着させた後、７５℃で２０分間熟成処理を行ってシェル層を形成させた。
この後、塩化ナトリウム４０．２質量部をイオン交換水１０００質量部に溶解した水溶液を添加してシェル形成を停止した。さらに、８℃／分の速度で３０℃に冷却して生成した着色粒子をろ過し、４５℃のイオン交換水で繰り返し洗浄した後、４０℃の温風で乾燥することにより、コア粒子表面にシェル層が形成されたトナー粒子〔Ｙ１〕を作製した。
【００９９】
（５）外添剤の添加
トナー粒子〔Ｙ１〕に対して、ヘキサメチルシラザン処理したシリカ粒子（平均一次粒子径：１２ｎｍ）０．６質量部およびｎ−オクチルシラン処理した二酸化チタン粒子（平均一次粒子径：２４ｎｍ）０．８質量部を添加し、ヘンシェルミキサーを用い、撹拌羽根の周速４０ｍ／秒、処理温度２５℃の条件で混合することによって外添剤を添加し、イエロートナー〔Ａ−１〕を得た。このイエロートナー〔Ａ−１〕を構成するトナー粒子〔Ｙ１〕の体積基準のメディアン径は６．６μｍ、平均円形度は０．９４０であった。
【０１００】
〔マゼンタトナーの製造例Ａ−１〕
イエロートナーの製造例Ａ−１において、（１）着色剤微粒子分散液〔Ｙ１〕の調製において添加する着色剤を「Ｃ．Ｉ．ピグメントレッド１２２」に変更したことの他は同様にしてマゼンタトナー〔Ａ−１〕を得た。
【０１０１】
〔シアントナーの製造例Ａ−１〕
イエロートナーの製造例Ａ−１において、（１）着色剤微粒子分散液〔Ｙ１〕の調製において添加する着色剤を「Ｃ．Ｉ．ピグメントブルー１５：３」に変更したことの他は同様にしてシアントナー〔Ａ−１〕を得た。
【０１０２】
＜トナー（Ｂ）の製造例＞
着色剤として油溶性染料が含有されるトナー（Ｂ）として、下記イエロートナー〔Ｂ−１〕〜〔Ｂ−７〕、マゼンタトナー〔Ｂ−１〕〜〔Ｂ−６〕、並びにシアントナー〔Ｂ−１〕〜〔Ｂ−７〕を製造した。
【０１０３】
〔イエロートナーの製造例Ｂ−１〕
（１）着色剤微粒子分散液〔Ｙ２〕の調製
ｎ−ドデシル硫酸ナトリウム１１．５質量部をイオン交換水１６０質量部に投入し、溶解、撹拌して界面活性剤水溶液を調製した。この界面活性剤水溶液中に、着色剤として油溶性染料「Ｃ．Ｉ．ソルベントイエロー１６２」２質量部を徐々に添加し、「クリアミックスＷモーションＣＬＭ−０．８」（エムテクニック社製）を用いて分散処理を行って、着色剤微粒子が分散されてなる着色剤微粒子分散液〔Ｙ２〕を調製した。この着色剤微粒子は、体積基準メディアン径が９８ｎｍであった。
【０１０４】
（２）コア用結着樹脂微粒子〔Ｙ２〕の作製
（ａ）第１段重合
撹拌装置、温度センサ、冷却管、窒素導入装置を取り付けた反応容器に下記構造式（１）に示すアニオン系界面活性剤４質量部をイオン交換水３０４０質量部とともに投入し、界面活性剤水溶液を調製した。
構造式（１）：  Ｃ10Ｈ21（ＯＣＨ2 ＣＨ2 ）2 ＳＯ3 Ｎａ
上記界面活性剤水溶液中に、過硫酸カリウム１０質量部をイオン交換水４００質量部に溶解させた重合開始剤溶液を添加し、温度を７５℃に昇温させた後、下記化合物よりなる単量体混合液を１時間かけて反応容器中に滴下した。
スチレン                                                ５３２質量部
ｎ−ブチルアクリレート                                  ２００質量部
メタクリル酸                                              ６８質量部
ｎ−オクチルメルカプタン                              １６．４質量部
上記単量体混合液を滴下後、この系を７５℃にて２時間にわたり加熱、撹拌することにより重合（第１段重合）を行い、樹脂微粒子〔Ｘ２〕の分散液を調製した。この樹脂微粒子〔Ｘ２〕の重量平均分子量は１６，４００だった。
【０１０５】
（ｂ）第２段重合
撹拌装置を取り付けたフラスコ内に下記化合物からなる単量体混合液を投入し、続いて、主ワックスとして、マイクロクリスタリンワックス「ＨＮＰ−０１９０」（日本製蝋社製）（融点８５℃）９３．８質量部を添加し、８５℃に加温して溶解させ、単量体溶液を調製した。なお、下記化合物に示す「高融点ワックス〔１〕」は、下記表１に示すものである。
スチレン                                            １０１．１質量部
ｎ−ブチルアクリレート                                ６２．２質量部
メタクリル酸                                          １２．３質量部
ｎ−オクチルメルカプタン                              １．７５質量部
高融点ワックス〔１〕                                  ０．５３質量部
一方、前記アニオン系界面活性剤３質量部をイオン交換水１５６０質量部に溶解させた界面活性剤水溶液を調製し、９８℃に加熱した。この界面活性剤水溶液中に樹脂微粒子〔Ｘ２〕の分散液３２．８質量部（固形分換算）添加し、さらに、上記マイクロクリスタリンワックスが含有された単量体溶液を添加した後、循環経路を有する機械式分散機「クレアミックス」（エムテクニック社製）で８時間混合分散した。分散粒子径が３４０ｎｍの乳化粒子を含有する乳化粒子分散液を調製した。
次いで、この乳化粒子分散液に過硫酸カリウム６質量部をイオン交換水２００質量部に溶解させた重合開始剤溶液を添加し、この系を９８℃にて１２時間にわたり加熱撹拌を行うことで重合（第２段重合）を行い、樹脂微粒子〔Ｚ２〕の分散液を調製した。この樹脂微粒子〔Ｚ２〕の重量平均分子量は２３，０００だった。
【０１０６】
（ｃ）第３段重合
樹脂微粒子〔Ｚ２〕に、過硫酸カリウム５．４５質量部をイオン交換水２２０質量部に溶解させた重合開始剤溶液を添加し、８０℃の温度条件下で、下記化合物からなる単量体混合液を１時間かけて滴下した。
スチレン                                            ２９３．８質量部
ｎ−ブチルアクリレート                              １５４．１質量部
ｎ−オクチルメルカプタン                              ７．０８質量部
滴下終了後、２時間にわたり加熱撹拌を行って重合（第３段重合）を行い、重合終了後、２８℃に冷却してコア用結着樹脂微粒子〔Ｙ２〕を作製した。このコア用結着樹脂微粒子〔Ｙ２〕の重量平均分子量は２６，８００であった。
【０１０７】
（３）シェル用結着樹脂微粒子〔Ｙ２〕の作製
上記（２）コア用結着樹脂微粒子〔Ｙ２〕の作製における第１段重合で使用された単量体混合液を以下のものに変更した以外は同様にして、重合反応及び反応後の処理を行ってシェル用結着樹脂微粒子〔Ｙ２〕を作製した。
スチレン                                                ６２４質量部
２−エチルヘキシルアクリレート                          １２０質量部
メタクリル酸                                              ５６質量部
ｎ−オクチルメルカプタン                              １６．４質量部
【０１０８】
（４）トナー粒子〔Ｙ２〕の作製
（ａ）コア粒子の形成
撹拌装置、温度センサ、冷却管、窒素導入装置を取り付けた反応容器に、
コア用結着樹脂微粒子〔Ｙ２〕の分散液    ４２０．７質量部（固形分換算）
イオン交換水                                              ９００質量部
着色剤微粒子分散液〔Ｙ２〕                              ２００質量部
を投入、撹拌した。反応容器内の温度を３０℃に調整後、５モル／リットルの水酸化ナトリウム水溶液を添加して、ｐＨを８乃至１１に調整した。
次いで、塩化マグネシウム・６水和物２質量部をイオン交換水１０００質量部に溶解した水溶液を撹拌の下で３０℃にて１０分間かけて添加した。３分間放置後に昇温を開始し、この系を６０分間かけて６５℃まで昇温させ、上記粒子の会合を行った。この状態で「マルチサイザ３」（コールター社製）を用いて会合粒子の粒径測定を行い、会合粒子の体積基準メディアン径が５．５μｍになった時に、塩化ナトリウム４０．２質量部をイオン交換水１０００質量部に溶解させた水溶液を添加して会合を停止させた。
会合停止後、さらに、熟成処理として液温を７０℃にして１時間にわたり加熱撹拌を行うことにより融着を継続させてコア粒子〔Ｙ２〕を作製した。
【０１０９】
（ｂ）シェル層の形成
次に、コア粒子〔Ｙ２〕が分散された分散液を６５℃にしてシェル用結着樹脂微粒子〔Ｙ２〕９６質量部を添加し、さらに、塩化マグネシウム・６水和物２質量部をイオン交換水１０００質量部に溶解した水溶液を１０分間かけて添加した後、７０℃まで昇温させて１時間にわたり撹拌を行った。この様にして、コア粒子〔Ｙ２〕の表面にシェル用結着樹脂微粒子〔Ｙ２〕を融着させた後、７５℃で２０分間熟成処理を行ってシェル層を形成させた。
この後、塩化ナトリウム４０．２質量部をイオン交換水１０００質量部に溶解した水溶液を添加してシェル形成を停止した。さらに、８℃／分の速度で３０℃に冷却して生成した着色粒子をろ過し、４５℃のイオン交換水で繰り返し洗浄した後、４０℃の温風で乾燥することにより、コア粒子表面にシェル層が形成されたトナー粒子〔Ｙ２〕を作製した。
【０１１０】
（５）外添剤の添加
トナー粒子〔Ｙ２〕に対して、ヘキサメチルシラザン処理したシリカ粒子（平均一次粒子径：１２ｎｍ）０．６質量部およびｎ−オクチルシラン処理した二酸化チタン粒子（平均一次粒子径：２４ｎｍ）０．８質量部を添加し、ヘンシェルミキサーを用い、撹拌羽根の周速４０ｍ／秒、処理温度２５℃の条件で混合することによって外添剤を添加し、イエロートナー〔Ｂ−１〕を得た。このイエロートナー〔Ｂ−１〕を構成するトナー粒子〔Ｙ２〕の体積基準のメディアン径は６．６μｍ、平均円形度は０．９４０であった。なお、このイエロートナー〔Ｂ−１〕における高融点ワックスの含有量は、結着樹脂１００質量部に対して０．３質量部である。
【０１１１】
〔イエロートナーの製造例Ｂ−２〕
イエロートナーの製造例Ｂ−１において、（１）着色剤微粒子分散液〔Ｙ２〕の調製において添加する着色剤を「Ｃ．Ｉ．ソルベントイエロー９３」に変更したことの他は同様にしてイエロートナー〔Ｂ−２〕を得た。
【０１１２】
〔イエロートナーの製造例Ｂ−３〕
イエロートナーの製造例Ｂ−１において、（２）コア用結着樹脂微粒子〔Ｙ２〕の作製における（ｂ）第２段重合の際に導入する高融点ワックス〔１〕を高融点ワックス〔３〕に変更したことの他は同様にしてイエロートナー〔Ｂ−３〕を得た。
【０１１３】
〔イエロートナーの製造例Ｂ−４〕
（１）着色剤微粒子分散液〔Ｙ５〕の調製
ｎ−ドデシル硫酸ナトリウム１１．５質量部をイオン交換水１６０質量部に投入し、溶解、撹拌して界面活性剤水溶液を調製した。この界面活性剤水溶液中に、着色剤として油溶性染料「Ｃ．Ｉ．ソルベントイエロー９３」２質量部を徐々に添加し、「クリアミックスＷモーションＣＬＭ−０．８」（エムテクニック社製）を用いて分散処理を行って、着色剤微粒子が分散されてなる着色剤微粒子分散液〔Ｙ５〕を調製した。この着色剤微粒子は、体積基準メディアン径が９８ｎｍであった。
【０１１４】
（２）高融点ワックス粒子分散液〔１〕の調製
高融点ワックス〔２〕２０質量部を酢酸エチル４５０質量部に溶解させた後、「アクアロンＫＨ−０５」（第一工業製薬社製）８質量部（活性剤）を含む水溶液７５０質量部へ滴下して撹拌した後、「クリアミックスＷモーションＣＬＭ−０．８Ｗ」（エムテクニック社製）を用いて３００秒間乳化処理した。その後、減圧下で酢酸エチルを除去し、体積基準のメディアン径が４５ｎｍである高融点ワックス粒子が分散されてなる高融点ワックス粒子分散液〔１〕を調製した。
【０１１５】
（３）コア用結着樹脂微粒子〔Ｙ５〕の作製
（ａ）第１段重合
撹拌装置、温度センサ、冷却管、窒素導入装置を取り付けた反応容器に下記構造式（１）に示すアニオン系界面活性剤４質量部をイオン交換水３０４０質量部とともに投入し、界面活性剤水溶液を調製した。
構造式（１）：  Ｃ10Ｈ21（ＯＣＨ2 ＣＨ2 ）2 ＳＯ3 Ｎａ
上記界面活性剤水溶液中に、過硫酸カリウム１０質量部をイオン交換水４００質量部に溶解させた重合開始剤溶液を添加し、温度を７５℃に昇温させた後、下記化合物よりなる単量体混合液を１時間かけて反応容器中に滴下した。
スチレン                                                ５３２質量部
ｎ−ブチルアクリレート                                  ２００質量部
メタクリル酸                                              ６８質量部
ｎ−オクチルメルカプタン                              １６．４質量部
上記単量体混合液を滴下後、この系を７５℃にて２時間にわたり加熱、撹拌することにより重合（第１段重合）を行い、樹脂微粒子〔Ｘ５〕の分散液を調製した。この樹脂微粒子〔Ｘ５〕の重量平均分子量は１６，４００だった。
【０１１６】
（ｂ）第２段重合
撹拌装置を取り付けたフラスコ内に下記化合物からなる単量体混合液を投入し、続いて、主ワックスとして、マイクロクリスタリンワックス「ＨＮＰ−０１９０」（日本製蝋社製）（融点８５℃）９３．８質量部を添加し、８５℃に加温して溶解させ、単量体溶液を調製した。
スチレン                                            １０１．１質量部
ｎ−ブチルアクリレート                                ６２．２質量部
メタクリル酸                                          １２．３質量部
ｎ−オクチルメルカプタン                              １．７５質量部
一方、前記アニオン系界面活性剤３質量部をイオン交換水１５６０質量部に溶解させた界面活性剤水溶液を調製し、９８℃に加熱した。この界面活性剤水溶液中に樹脂微粒子〔Ｘ５〕の分散液３２．８質量部（固形分換算）添加し、さらに、上記マイクロクリスタリンワックスが含有された単量体溶液を添加した後、循環経路を有する機械式分散機「クレアミックス」（エムテクニック社製）で８時間混合分散した。分散粒子径が３４０ｎｍの乳化粒子を含有する乳化粒子分散液を調製した。
次いで、この乳化粒子分散液に過硫酸カリウム６質量部をイオン交換水２００質量部に溶解させた重合開始剤溶液を添加し、この系を９８℃にて１２時間にわたり加熱撹拌を行うことで重合（第２段重合）を行い、樹脂微粒子〔Ｚ５〕の分散液を調製した。この樹脂微粒子〔Ｚ５〕の重量平均分子量は２３，０００だった。
【０１１７】
（ｃ）第３段重合
樹脂微粒子〔Ｚ５〕に、過硫酸カリウム５．４５質量部をイオン交換水２２０質量部に溶解させた重合開始剤溶液を添加し、８０℃の温度条件下で、下記化合物からなる単量体混合液を１時間かけて滴下した。
スチレン                                            ２９３．８質量部
ｎ−ブチルアクリレート                              １５４．１質量部
ｎ−オクチルメルカプタン                              ７．０８質量部
滴下終了後、２時間にわたり加熱撹拌を行って重合（第３段重合）を行い、重合終了後、２８℃に冷却してコア用結着樹脂微粒子〔Ｙ５〕を作製した。このコア用結着樹脂微粒子〔Ｙ５〕の重量平均分子量は２６，８００であった。
【０１１８】
（４）シェル用結着樹脂微粒子〔Ｙ５〕の作製
上記（２）コア用結着樹脂微粒子〔Ｙ５〕の作製における第１段重合で使用された単量体混合液を以下のものに変更した以外は同様にして、重合反応及び反応後の処理を行ってシェル用結着樹脂微粒子〔Ｙ５〕を作製した。
スチレン                                                ６２４質量部
２−エチルヘキシルアクリレート                          １２０質量部
メタクリル酸                                              ５６質量部
ｎ−オクチルメルカプタン                              １６．４質量部
【０１１９】
（５）トナー粒子〔Ｙ５〕の作製
（ａ）コア粒子の形成
撹拌装置、温度センサ、冷却管、窒素導入装置を取り付けた反応容器に、
コア用結着樹脂微粒子〔Ｙ５〕の分散液      ４２０．７質量部（固形分換算）
イオン交換水                                              ９００質量部
着色剤微粒子分散液〔Ｙ５〕                                ２００質量部
高融点ワックス粒子分散液〔１〕                            ４．５質量部
を投入、撹拌した。反応容器内の温度を３０℃に調整後、５モル／リットルの水酸化ナトリウム水溶液を添加して、ｐＨを８乃至１１に調整した。
次いで、塩化マグネシウム・６水和物２質量部をイオン交換水１０００質量部に溶解した水溶液を撹拌の下で３０℃にて１０分間かけて添加した。３分間放置後に昇温を開始し、この系を６０分間かけて６５℃まで昇温させ、上記粒子の会合を行った。この状態で「マルチサイザ３」（コールター社製）を用いて会合粒子の粒径測定を行い、会合粒子の体積基準メディアン径が５．５μｍになった時に、塩化ナトリウム４０．２質量部をイオン交換水１０００質量部に溶解させた水溶液を添加して会合を停止させた。
会合停止後、さらに、熟成処理として液温を７０℃にして１時間にわたり加熱撹拌を行うことにより融着を継続させてコア粒子〔Ｙ５〕を作製した。
【０１２０】
（ｂ）シェル層の形成
次に、コア粒子〔Ｙ５〕が分散された分散液を６５℃にしてシェル用結着樹脂微粒子〔Ｙ５〕９６質量部を添加し、さらに、塩化マグネシウム・６水和物２質量部をイオン交換水１０００質量部に溶解した水溶液を１０分間かけて添加した後、７０℃まで昇温させて１時間にわたり撹拌を行った。この様にして、コア粒子〔Ｙ５〕の表面にシェル用結着樹脂微粒子〔Ｙ５〕を融着させた後、７５℃で２０分間熟成処理を行ってシェル層を形成させた。
この後、塩化ナトリウム４０．２質量部をイオン交換水１０００質量部に溶解した水溶液を添加してシェル形成を停止した。さらに、８℃／分の速度で３０℃に冷却して生成した着色粒子をろ過し、４５℃のイオン交換水で繰り返し洗浄した後、４０℃の温風で乾燥することにより、コア粒子表面にシェル層が形成されたトナー粒子〔Ｙ５〕を作製した。
【０１２１】
（６）外添剤の添加
トナー粒子〔Ｙ５〕に対して、ヘキサメチルシラザン処理したシリカ粒子（平均一次粒子径：１２ｎｍ）０．６質量部およびｎ−オクチルシラン処理した二酸化チタン粒子（平均一次粒子径：２４ｎｍ）０．８質量部を添加し、ヘンシェルミキサーを用い、撹拌羽根の周速４０ｍ／秒、処理温度２５℃の条件で混合することによって外添剤を添加し、イエロートナー〔Ｂ−４〕を得た。このイエロートナー〔Ｂ−４〕を構成するトナー粒子〔Ｙ５〕の体積基準のメディアン径は６．５μｍ、平均円形度は０．９４０であった。なお、このイエロートナー〔Ｂ−４〕における高融点ワックスの含有量は、結着樹脂１００質量部に対して０．３質量部である。
【０１２２】
〔イエロートナーの製造例Ｂ−５〕
イエロートナーの製造例Ｂ−４において、（２）高融点ワックス粒子分散液〔１〕の調製において添加する高融点ワックス〔２〕を高融点ワックス〔４〕に変更して高融点ワックス粒子分散液を調製したことの他は同様にしてイエロートナー〔Ｂ−５〕を得た。
【０１２３】
〔イエロートナーの製造例Ｂ−６〕
イエロートナーの製造例Ｂ−４において、（１）着色剤微粒子分散液〔Ｙ５〕の調製において添加する着色剤を「Ｃ．Ｉ．ソルベントイエロー１６２」に変更し、また、（５）トナー粒子〔Ｙ５〕の作製における（ａ）コア粒子の形成において、高融点ワックス粒子分散液〔１〕を添加しなかったことの他は同様にしてイエロートナー〔Ｂ−６〕を得た。
【０１２４】
〔イエロートナーの製造例Ｂ−７〕
イエロートナーの製造例Ｂ−４において、（１）着色剤微粒子分散液〔Ｙ５〕の調製において添加する着色剤を「Ｃ．Ｉ．ソルベントイエロー１６２」に変更し、また、（２）高融点ワックス粒子分散液〔１〕の調製において添加する高融点ワックス〔２〕を高融点ワックス〔６〕に変更したことの他は同様にしてイエロートナー〔Ｂ−７〕を得た。
【０１２５】
〔マゼンタトナーの製造例Ｂ−１〕
イエロートナーの製造例Ｂ−１において、（１）着色剤微粒子分散液〔Ｙ２〕の調製において添加する着色剤を「Ｃ．Ｉ．ピグメントレッド８１：４」に変更したことの他は同様にしてマゼンタトナー〔Ｂ−１〕を得た。
【０１２６】
〔マゼンタトナーの製造例Ｂ−２〕
イエロートナーの製造例Ｂ−１において、（１）着色剤微粒子分散液〔Ｙ２〕の調製において添加する着色剤を「Ｃ．Ｉ．ソルベントレッド１１１」に変更し、また、（２）コア用結着樹脂微粒子〔Ｙ２〕の作製における（ｂ）第２段重合の際に導入する高融点ワックス〔１〕を高融点ワックス〔３〕に変更したことの他は同様にしてマゼンタトナー〔Ｂ−２〕を得た。
【０１２７】
〔マゼンタトナーの製造例Ｂ−３〕
イエロートナーの製造例Ｂ−４において、（１）着色剤微粒子分散液〔Ｙ５〕の調製において添加する着色剤を「Ｃ．Ｉ．ピグメントレッド８１：４」に変更し、また、また、（２）高融点ワックス粒子分散液〔１〕の調製において添加する高融点ワックス〔２〕を高融点ワックス〔４〕に変更したことの他は同様にしてマゼンタトナー〔Ｂ−３〕を得た。
【０１２８】
〔マゼンタトナーの製造例Ｂ−４〕
イエロートナーの製造例Ｂ−４において、（１）着色剤微粒子分散液〔Ｙ５〕の調製において添加する着色剤を「Ｃ．Ｉ．ピグメントレッド８１：４」に変更したことの他は同様にしてマゼンタトナー〔Ｂ−４〕を得た。
【０１２９】
〔マゼンタトナーの製造例Ｂ−５〕
イエロートナーの製造例Ｂ−４において、（１）着色剤微粒子分散液〔Ｙ５〕の調製において添加する着色剤を「Ｃ．Ｉ．ソルベントレッド１１１」に変更し、また、（５）トナー粒子〔Ｙ５〕の作製における（ａ）コア粒子の形成において、高融点ワックス粒子分散液〔１〕を添加しなかったことの他は同様にしてマゼンタトナー〔Ｂ−５〕を得た。
【０１３０】
〔マゼンタトナーの製造例Ｂ−６〕
イエロートナーの製造例Ｂ−４において、（１）着色剤微粒子分散液〔Ｙ５〕の調製において添加する着色剤を「Ｃ．Ｉ．ピグメントレッド８１：４」に変更し、また、（２）高融点ワックス粒子分散液〔１〕の調製において添加する高融点ワックス〔２〕を高融点ワックス〔５〕に変更したことの他は同様にしてマゼンタトナー〔Ｂ−６〕を得た。
【０１３１】
〔シアントナーの製造例Ｂ−１〕
イエロートナーの製造例Ｂ−１において、（１）着色剤微粒子分散液〔Ｙ２〕の調製において添加する着色剤を「Ｃ．Ｉ．ソルベントブルー８６」に変更したことの他は同様にしてシアントナー〔Ｂ−１〕を得た。
【０１３２】
〔シアントナーの製造例Ｂ−２〕
イエロートナーの製造例Ｂ−１において、（１）着色剤微粒子分散液〔Ｙ２〕の調製において添加する着色剤を「Ｃ．Ｉ．ソルベントブルー１９９」に変更し、また、（２）コア用結着樹脂微粒子〔Ｙ２〕の作製における（ｂ）第２段重合の際に導入する高融点ワックス〔１〕を高融点ワックス〔３〕に変更したことの他は同様にしてシアントナー〔Ｂ−２〕を得た。
【０１３３】
〔シアントナーの製造例Ｂ−３〕
イエロートナーの製造例Ｂ−４において、（１）着色剤微粒子分散液〔Ｙ５〕の調製において添加する着色剤を「Ｃ．Ｉ．ソルベントブルー８６」に変更したことの他は同様にしてシアントナー〔Ｂ−３〕を得た。
【０１３４】
〔シアントナーの製造例Ｂ−４〕
イエロートナーの製造例Ｂ−４において、（１）着色剤微粒子分散液〔Ｙ５〕の調製において添加する着色剤を「Ｃ．Ｉ．ソルベントブルー１９９」に変更したことの他は同様にしてシアントナー〔Ｂ−４〕を得た。
【０１３５】
〔シアントナーの製造例Ｂ−５〕
イエロートナーの製造例Ｂ−４において、（１）着色剤微粒子分散液〔Ｙ５〕の調製において添加する着色剤を「Ｃ．Ｉ．ソルベントブルー８６」に変更したことの他は同様にしてシアントナー〔Ｂ−５〕を得た。
【０１３６】
〔シアントナーの製造例Ｂ−６〕
イエロートナーの製造例Ｂ−４において、（１）着色剤微粒子分散液〔Ｙ５〕の調製において添加する着色剤を「Ｃ．Ｉ．ソルベントブルー１９９」に変更し、また、（２）高融点ワックス粒子分散液〔１〕の調製において添加する高融点ワックス〔２〕を高融点ワックス〔５〕に変更したことの他は同様にしてシアントナー〔Ｂ−６〕を得た。
【０１３７】
〔シアントナーの製造例Ｂ−７〕
イエロートナーの製造例Ｂ−４において、（１）着色剤微粒子分散液〔Ｙ５〕の調製において添加する着色剤を「Ｃ．Ｉ．ソルベントブルー１９９」に変更し、また、（２）高融点ワックス粒子分散液〔１〕の調製において添加する高融点ワックス〔２〕を高融点ワックス〔６〕に変更したことの他は同様にしてシアントナー〔Ｂ−７〕を得た。
【０１３８】
【表１】
0005696583.tif 000002
【０１３９】
〔現像剤の作製例〕
イエロートナー〔Ａ−１〕および〔Ｂ−１〕〜〔Ｂ−７〕、マゼンタトナー〔Ａ−１〕および〔Ｂ−１〕〜〔Ｂ−６〕、並びに、シアントナー〔Ａ−１〕および〔Ｂ−１〕〜〔Ｂ−７〕の各々に、シリコーン樹脂を被覆したフェライトキャリアを、トナーの濃度が８質量％になるように混合することにより、イエロー現像剤〔Ａ−１〕および〔Ｂ−１〕〜〔Ｂ−７〕、マゼンタ現像剤〔Ａ−１〕および〔Ｂ−１〕〜〔Ｂ−６〕、並びに、シアン現像剤〔Ａ−１〕および〔Ｂ−１〕〜〔Ｂ−７〕を作製した。
【０１４０】
〔実施例１〜９、比較例１〜３〕
イエロー現像剤〔Ａ−１〕および〔Ｂ−１〕〜〔Ｂ−７〕、マゼンタ現像剤〔Ａ−１〕および〔Ｂ−１〕〜〔Ｂ−６〕、並びに、シアン現像剤〔Ａ−１〕および〔Ｂ−１〕〜〔Ｂ−７〕を表２に示す組み合わせに従って、カラー画像形成装置「ｂｉｚｈｕｂ  Ｃ５００」（コニカミノルタビジネステクノロジーズ（株）製）に充填し、レッド（Ｒ）、グリーン（Ｇ）、ブルー（Ｂ）の二次色画像およびプロセスブラック（ＰＢｋ）の黒画像を形成し、「薄紙分離性」について評価した。
【０１４１】
〔評価：薄紙分離性〕
市販のデジタル複写機「ｂｉｚｈｕｂ  Ｃ５００」（コニカミノルタビジネステクノロジーズ社製）を評価機として使用し、装備されている定着装置を改造して、定着用ヒートローラの表面温度を１８０℃とし、画像支持体「Ａ４  キンマリＹ目（坪量５２．３ｇ）」（北越製紙社製）に対し搬送方向に５ｃｍ幅、紙の先端３ｍｍからなる帯状の二次色画像および黒画像を有するＡ４画像を、横送りで搬送した際における画像側の定着ローラと画像支持体との分離性を下記の評価基準により判定した。
○：画像支持体がカールすることなく定着ローラと分離する。
△：画像支持体が定着ローラと分離爪で分離するが、画像上に分離爪の跡はほとんど目立たない。
×：画像支持体が定着ローラと分離爪で分離し、画像上に分離爪跡が残る、もしくは定着ローラに巻きついてしまい定着ローラと分離できない。
【０１４２】
【表２】
0005696583.tif 000003
【符号の説明】
【０１４３】
４０      画像形成装置
４１      操作部
４２      給紙カセット
４３      給紙ローラ
４４      レジストローラ
４５      排紙ローラ
４６      中間転写体
４６Ａ，４６Ｂ，４６Ｃ              支持ローラ
４７Ｙ，４７Ｍ，４７Ｃ，４７Ｋ      トナーカートリッジ
４８      排紙トレイ
４９      定着装置
５０Ｙ，５０Ｍ，５０Ｃ，５０Ｋ      画像形成ユニット
５１Ｙ    感光体
５２Ｙ    帯電手段
５３Ｙ    露光手段
５４Ｙ    現像装置
５７Ｙ    １次転写手段
５７Ａ    ２次転写手段
５８Ｙ    クリーニング手段
５９      クリーニング手段
Ｐ        画像支持体
【図１】
0005696583.tif 000004